FR 3060203 A1 20180615 FR 1662165 A 20161208 1 Photodétecteur à couche de collecte de porteurs de charge comprenant des nanofils fonctionnalisés Domaine de l'Invention [1] L'invention concerne le domaine des photodétecteurs, notamment organiques, et plus particulièrement des électrodes permettant la collecte de porteurs de charge au sein d'une couche active du photodétecteur. Etat de la technique [2] Dans le domaine des photodétecteurs, il existe des photodétecteurs organiques, par exemple des photodiodes organiques, qui sont des systèmes constitués de matériaux semi-conducteurs qui possèdent la faculté de transformer un rayonnement électromagnétique, notamment une énergie lumineuse, en énergie électrique. Cette transformation est due à l'effet photovoltaïque du matériau utilisé qui permet de capter l'énergie des photons reçus pour libérer des porteurs de charge de la bande de valence à la bande de conduction. Ces porteurs de charge, aussi appelés électrons, ou trous, en fonction de la charge associée, peuvent ensuite être collectés par des électrodes correspondantes de sorte à générer de l'énergie électrique. [3] Dans le cadre des photodiodes organiques, il existe deux architectures respectivement appelées architecture directe ou architecture inverse. [4] Dans l'architecture directe, la photodiode organique peut être formée par l'empilement suivant formé à partir d'un substrat transparent : une anode destinée à récupérer les trous photogénérés dans une couche active, la couche active et la cathode. L'anode peut comporter une couche de transport de trous en contact avec le substrat et notamment formée en ITO (pour Indium Tin Oxide) et une couche de collecte de trous en PEDOT:PSS qui correspond à poly(3,4- éthylènedioxythiophène) : poly(styrène sulfonate) de sodium. [005] Dans l'architecture inverse, on retrouve à partir du substrat, l'empilement des éléments successifs suivants à partir du substrat : une cathode comportant une couche de transport d'électrons, notamment en ITO, et une couche de collecte d'électrons, notamment en oxyde de zinc (ZnO) ou en oxyde de titane 3060203 2 (TiOx), la couche active, et l'anode comportant une couche de collecte de trous en PEDOT:PSS en contact avec la couche active et une couche de transports de trous. [006] Le rôle de cette couche de PEDOT:PSS est de réaliser un contact avec 5 la couche active présentant un travail de sortie aligné sur la HOMO (acronyme de « highest occupied molecular orbital » ou bande de conduction en français) du donneur d'électrons. Bien qu'il soit un bon candidat pour collecter des trous, le PEDOT:PSS présente certains inconvénients : il est très sensible au procédé utilisé pour le déposer, en présence d'eau il devient un acide, et il n'est pas 10 homogène car on observe la formation de trous dus à un démouillage lors du dépôt. Par ailleurs, lorsqu'il est déposé sur la couche active (notamment lorsque cette dernière comporte du P3HT et du PCBM), le solvant autorisant le dépôt du PEDOT:PSS dégrade la couche active. Le P3HT est le sigle de poly(3- hexylthiophène), voire poly(3-hexylthiophène-2,5-diyl), il s'agit d'un polymère 15 semiconducteur de type p (donneur d'électrons). Le PCBM est un fullerène, il s'agit préférentiellement du sigle pour [6,6]-phényl-C61-butanoate de méthyle, il s'agit d'un semiconducteur organique de type n (accepteur d'électrons). Un PCBM de type C60 ou C70 peut également être utilisé, l'homme du métier sait choisir le PCBM lorsqu'on lui indique son type. Certains inconvénients liés à 20 l'utilisation du PEDOT:PSS sont décrits dans le document « Stability/degradation of polymer solar cells » de Mikkel Jorgensen et al. Publié dans « Solar Energy Materials & Solar Cells 92 (2008) pages 686-714 ». On comprend donc qu'il existe un besoin de trouver une alternative au PEDOT:PSS en tant que couche de collection de trous au sein d'un photodétecteur. 25 [007] Par ailleurs, de manière générale, la cathode sera choisie de sorte que son travail de sortie soit aligné sur la LUMO (acronyme de « lowest unoccupied molecular orbital » ou bande de valence en français) de l'accepteur d'électrons. [008] On comprend de ce qui a été dit ci-dessus que la couche de collecte de trous, et le même principe pour la couche de collecte d'électrons peut s'appliquer 30 aussi, doit préférentiellement satisfaire tout ou partie des conditions/besoins suivants : - Présenter une conductivité électrique suffisante pour limiter la résistance série du photodétecteur notamment lorsque ce dernier est une diode, 3060203 3 - Présenter un travail de sortie adapté à la couche active utilisée, - Présenter une stabilité aux conditions de dépôt (compatibilité chimique avec les solvants), - Présenter une stabilité environnementale par exemple à l'humidité ou à la 5 lumière. [009] Il en résulte un besoin de développer une électrode destinée à collecter des porteurs de charge et compatible avec la couche active du photodétecteur. Par ailleurs, il existe aussi un besoin de trouver des solutions alternatives à l'existant. 10 Objet de l'invention [0010] L'invention a pour but un photodétecteur répondant au moins en partie aux besoins listés ci-dessus. [0011] On tend vers ce but grâce à un photodétecteur comprenant une couche 15 active configurée de sorte à générer des porteurs de charge d'un premier type et d'un deuxième type par absorption d'un rayonnement électromagnétique, une première électrode apte à collecter les porteurs de charge du premier type et une deuxième électrode apte à collecter les porteurs de charge du deuxième type, ce photodétecteur étant caractérisé en ce que la première électrode 20 comporte une couche de collecte de porteurs de charge du premier type comprenant : des monocouches auto-assemblées, et des nanofils comportant du métal et fonctionnalisés par lesdites monocouches auto-assemblées de ladite couche de collecte de porteurs de charge du premier type. [0012] Notamment, les monocouches auto-assemblées de la couche de collecte 25 de porteurs de charge du premier type fonctionnalisent les nanofils de ladite couche de collecte de porteurs de charge du premier type de sorte à modifier le travail de sortie du matériau formant lesdits nanofils. [0013] Selon une mise en oeuvre, les porteurs de charge du premier type sont des trous, et les monocouches auto-assemblées de la couche de collecte de 30 porteurs de charge du premier type comportent du 1H,1H,2H,2H-perfluorodecanethiol, ou du 2H-perfluorooctanethiol, ou du Pentafluorobenzenethiol. [0014] En particulier, les nanofils de la couche de collecte de porteurs de charge du premier type sont des nanofils d'argent, de nickel, d'or, de cuivre ou d'ITO. 3060203 4 [0015] Selon une réalisation, la couche de collecte de porteurs de charge du premier type comporte du PVDF-TrFe. [0016] Par ailleurs, la deuxième électrode peut comporter une couche de collecte de porteurs de charge du deuxième type comprenant des monocouches 5 auto-assemblées, et des nanofils comportant du métal et fonctionnalisés par lesdites monocouches auto-assemblées de ladite couche de collecte de porteurs de charge du deuxième type. [0017] Selon une réalisation, les porteurs de charge du deuxième type sont des électrons, et les monocouches auto-assemblées de la couche de collecte de 10 porteurs de charge du deuxième type comportent du 2MethylThiophenol ou du 4MethylThiophenol. [0018] Notamment, les nanofils de la couche de collecte de porteurs de charge du deuxième type sont des nanofils d'argent, de nickel, d'or, de cuivre ou d'ITO. [0019] Selon une réalisation, les porteurs de charge du premier type sont des 15 électrons et les monocouches auto-assemblées de la couche de collecte de porteurs de charge du premier type comportent du 2MethylThiophenol ou du 4MethylThiophenol. [0020] L'invention est aussi relative à un procédé de fabrication d'un photodétecteur tel que décrit, ce procédé comporte une étape de fourniture 20 d'une solution comprenant un solvant et destinée à être déposée pour former la couche de collecte de porteurs de charge du premier type, une étape de dépôt de la solution, et une étape de traitement thermique de la solution déposée pour évaporer le solvant. [0021] En particulier, le procédé peut comporter une étape de formation de la 25 couche active, de préférence comportant du P3HT et du PCBM, et la solution est déposée, notamment par sérigraphie, sur la couche active après sa formation, ledit solvant étant choisi parmi l'éthanol, l'isopropanol, le méthoxyéthanol, le méthanol, l'éthylène glycol, le cyclopentanone, et le gamma-butyrolactone, et les monocouches auto-assemblées fonctionnalisant les nanofils de ladite solution 30 comportant du 2H-perfluorooctanethiol, ou du 1H,1H,2H,2H-perfluorodecanethiol, ou du Pentafluorobenzenethiol . [0022] Le procédé peut aussi comporter une étape de préparation de la solution à fournir comprenant les étapes suivantes : une étape de formation d'un 3060203 5 mélange comprenant le solvant, des nanofils comportant du métal, un produit destiné à former des monocouches auto-assemblées à la surface des nanofils, une étape de traitement thermique du mélange au cours de laquelle ledit mélange est agité de telle sorte à permettre le greffage du produit sur les 5 nanofils pour former les nanofils fonctionnalisés par des monocouches auto- assemblées. [0023] L'invention est aussi relative à une électrode pour photodétecteur comportant une couche de collecte de porteurs de charge pour, notamment destinée à venir en contact avec, une couche active dudit photodétecteur, ladite 10 couche de collecte de porteurs de charge comportant des nanofils fonctionnalisés par des monocouches auto-assemblées. Description sommaire des figures [0024] L'invention sera mieux comprise à la lecture de la description qui va 15 suivre, donnée uniquement à titre d'exemple non limitatif et faite en se référant aux dessins sur lesquels : - La figure 1 illustre schématiquement un photodétecteur selon un mode d'exécution particulier de l'invention, - La figure 2 illustre schématiquement une portion de la couche de collecte 20 de porteurs de charge du premier type comprenant des nanofils fonctionnalisés par des monocouches auto-assemblées, - La figure 3 illustre un diagramme de bande, - La figure 4 illustre schématiquement une portion de la couche de collecte de porteurs de charge du deuxième type comprenant des nanofils 25 fonctionnalisés par des monocouches auto-assemblées, - La figure 5 illustre schématiquement un photodétecteur équipé de couches de blocage de trous et d'électrons, - Les figures 6 et 7 illustrent en coupe deux architectures possibles de photodétecteur, 30 - La figure 8 illustre des étapes d'un procédé permettant de fabriquer un photodétecteur selon un mode d'exécution particulier de l'invention. [0025] Dans ces figures, les mêmes références sont utilisées pour désigner les mêmes éléments. 3 0602 03 6 [0026] Par ailleurs, les éléments représentés sur les figures ne sont pas à l'échelle. Description de modes particuliers de réalisation 5 [0027] Le photodétecteur décrit ci-après diffère des photodétecteurs de l'art antérieur en ce qu'il propose d'utiliser une couche de collecte de porteurs de charge comprenant des nanofils comportant du métal, lesdits nanofils étant fonctionnalisés par des monocouches auto-assemblées de sorte à adapter le travail de sortie des nanofils à celui de la couche active. 10 [0028] Une couche active au sens de la présente description est une couche permettant de générer des porteurs de charge - par exemple des trous et/ou des électrons - lorsqu'elle est soumise à un rayonnement électromagnétique comme une lumière ou une énergie lumineuse. La couche active peut être organique du fait du matériau qui la compose, ceci étant notamment le cas lorsque le 15 photodétecteur est une photodiode organique. [0029] Une monocouche auto-assemblée - aussi appelée couche monoatomique auto-assemblée - dont la dénomination anglaise classique est SAM pour « Self-assembled Monolayer » peut être formée à partir d'un assemblage de molécules. L'épaisseur de la monocouche auto-assemblée est 20 généralement celle de son assemblage, notamment celle de son assemblage de molécules. En particulier, la SAM peut présenter une épaisseur de l'ordre de lnm ou allant de 0,3nm à 0,6nm. [0030] Dans la présente description, par transparence d'un élément ou d'une couche à un rayonnement électromagnétique, on entend que cette couche est 25 transparente à ce dernier, notamment à la lumière/énergie lumineuse associée que le photodétecteur peut absorber pour générer des porteurs de charge. Typiquement, on dit que la couche (ou l'élément) est transparente à un rayonnement électromagnétique considéré lorsqu'elle laisse passer plus de 60%, voire plus de 80% de l'énergie de ce rayonnement électromagnétique. En 30 particulier, ici la transparence d'une couche comportant des nanofils fonctionnalisés est conférée par les espaces inter-nanofils, on comprend donc que la densité des nanofils est adaptée en fonction de la transparence souhaitée notamment supérieure ou égale au seuil évoqué ci-dessus. Typiquement, le 3060203 7 rayonnement électromagnétique considéré ici est de longueur d'onde comprise entre 150nm et 1500nm. De préférence, dans la description qui va suivre les première et/ou deuxième électrodes sont transparentes au rayonnement électromagnétique destiné à être absorbé par la couche active pour générer des 5 porteurs de charge. [0031] La figure 1 illustre schématiquement un photodétecteur 1, préférentiellement une photodiode notamment organique, comprenant une couche active 2 configurée de sorte à générer des porteurs de charge d'un premier type et d'un deuxième type (3, 4) par absorption du rayonnement 10 électromagnétique 5, notamment de photons 6 issus du rayonnement électromagnétique 5. [0032] La couche active 2 peut, par exemple, être organique. Cette couche active 2 peut comporter un mélange nanostructuré de semi-conducteurs de type p et de type n tel que décrit dans le document « High-efficiency solution 15 processable polymer photovoltaic cells by self-organization of polymer blends » de Li G. et al. Publié dans Nature materials, vol 4, Novembre 2015 pages 864868. La couche active 2 est préférentiellement en P3HT-PCBM, on dit que la couche active 2 comporte du P3HT et du PCBM ou que la couche active 2 est un mélange de P3HT et de PCBM. La couche active 2 peut aussi être un 20 mélange nanostructuré entre un matériau donneur d'électrons (poly(3- hexylthiophene régio-régulier, connu sous la dénomination P3HT RR) et un matériau accepteur d'électrons (Di[1,4]methanonaphthaleno [1,2:2',3';56,60:2",3"][5,6]fullerene-C60-Ih , connu sous la dénomination ICBA ou PCMB de type C60) avec un rapport massique de 1 :2. Selon encore une autre 25 réalisation, cette couche active 2 peut aussi être un mélange nanostructuré entre un matériau donneur d'électrons (Poly[(4,8-bis-(2-ethylhexyloxy)-benzo(1,2- b:4,5-bi)dithiophene)-2,6-diyl-alt-(4-(2-thylhexanoy1)-thieno[3,4-b] thiophene-)-2-6- diyI)], connu comme PBDTTT-C) et un matériau accepteur d'électrons ([6,6]- Phenyl-C71-butyric acid methyl ester, connu sous la dénomination de [70]PCBM 30 ou PCBM de type C70 (ce type C70 étant une optimisation du C60 car il est plus stable) avec un rapport massique de 1 :2. Notamment, la couche active 2 présente préférentiellement une épaisseur comprise entre 150nm et 450nm et notamment égale à 300nm. En fait, la couche active 2 est préférentiellement un 3060203 8 mélange d'un polymère donneur d'électrons (par exemple le P3HT) et d'un fullerène accepteur d'électrons (par exemple le PCBM). [0033] Par ailleurs, le photodétecteur 1 comporte une première électrode 7 apte à collecter les porteurs de charge du premier type et une deuxième électrode 8 5 apte à collecter les porteurs de charge du deuxième type. La première électrode 7 comporte une couche de collecte 9 de porteurs de charge du premier type comprenant des monocouches auto-assemblées et des nanofils comportant du métal. Ces nanofils de la couche de collecte 9 de porteurs de charge du premier type 3 sont fonctionnalisés par lesdites monocouches auto-assemblées de ladite 10 couche de collecte 9 de porteurs de charge du premier type. La couche de collecte 9 de porteurs de charge du premier type est préférentiellement en contact avec la couche active 2. Notamment, les monocouches auto-assemblées de la couche de collecte 9 de porteurs de charge du premier type fonctionnalisent les nanofils de ladite couche de collecte 9 de porteurs de charge 15 du premier type de sorte à modifier le travail de sortie du matériau formant lesdits nanofils (c'est à dire modifier le travail de sortie du matériau que comporte lesdits nanofils ou encore modifier le travail de sortie des nanofils), ce matériau comportant au moins le métal visé précédemment. Cette couche de collecte 9 de porteurs de charge du premier type peut être telle que les nanofils 20 fonctionnalisés présentent une densité telle que le critère de transparence de la couche de collecte 9 au rayonnement électromagnétique soit respecté. La première électrode 7 peut aussi comporter une couche de transport 10 de porteurs de charge du premier type, cette couche 10 étant en contact avec la couche de collecte 9 de porteurs de charge du premier type. La présence de 25 cette couche de transport 10 n'est pas nécessaire, elle peut donc être supprimée si besoin par exemple pour limiter les coûts ou éviter certains problèmes de compatibilité entre matériaux. Dans le cas de la présence de la couche de transport 10, cette dernière est telle qu'elle n'est pas en contact direct avec la couche 2. De manière générale, la première électrode 7 est préférentiellement 30 transparente au rayonnement électromagnétique destiné à être absorbé par la couche active 2. La couche de collecte 9 de porteurs de charge du premier type peut présenter une épaisseur comprise entre 10nm et 100nm, et l'épaisseur totale de la première électrode 7 peut être comprise entre lOnm et 100nm. 3060203 9 [0034] De manière générale, les porteurs de charge du premier type et du deuxième type sont choisis parmi des électrons 4 et des trous 3. Dans le cas où la première électrode 7 est une anode, les porteurs de charge du premier type sont des trous et les monocouches auto-assemblées de la couche de collecte 9 5 de porteurs de charge du premier type sont configurées de sorte à augmenter le travail de sortie (pour tendre vers 5.1 eV ou plus) des nanofils de la couche de collecte 9 de porteurs de charge du premier type. Dans le cas où la première électrode 7 est une cathode, les porteurs de charge du premier type sont des électrons 4 et les monocouches auto-assemblées de la couche de collecte 9 de 10 porteurs de charge du premier type sont configurées de sorte à diminuer le travail de sortie (pour tendre vers 4.3 eV ou moins) des nanofils de la couche de collecte 9 de porteurs de charge du premier type. [0035] La figure 2 illustre une portion de la couche de collecte 9 de porteurs de charge du premier type et montre des nanofils 11 fonctionnalisés par des 15 monocouches auto-assemblées 12. La couche de collecte 9 comporte une pluralité de nanofils 11 enchevêtrés et chacun fonctionnalisé par au moins une monocouche auto-assemblée 12 associée. En fait, pour chaque nanofil 11 fonctionnalisé avec au moins une monocouche auto-assemblée 12, on dit que la monocouche auto-assemblée est greffée au métal du nanofil 11 associé. 20 Notamment, chaque nanofil 11 est fonctionnalisé par plusieurs monocouches auto-assemblées 12 qui sont greffées audit nanofil 11. En particulier, les monocouches auto-assemblées 12 fonctionnalisant un nanofil 11 sont telles qu'elles recouvrent la surface totale du nanofil correspondant. Certaines monocouches auto-assemblées peuvent être mises en contact du fait de 25 l'enchevêtrement des nanofils. L'épaisseur de recouvrement d'un nanofil peut être de l'ordre de la somme de ce qui fait partie de la monocouche auto-assemblée et s'étendant depuis le nanofil, notamment il s'agit de la dimension de l'assemblage des molécules de la monocouche auto-assemblée selon la direction correspondante à l'épaisseur de recouvrement. 30 [0036] Dans la présente description, un nanofil est un nano-objet allongé, ou longiligne, notamment obtenu par croissance ou par gravure, il peut présenter une longueur comprise entre 50 nm et 30 pm (notamment de l'ordre de 10 lm) et des dimensions latérales - prises dans un plan de coupe perpendiculaire à 3060203 10 l'allongement du nanofil - comprises entre 5 nm et 100 nm (notamment de l'ordre de 10nm). [0037] Dans la présente description, lorsqu'une dimension est associée aux termes « de l'ordre de » on entend exactement cette dimension, ou cette 5 dimension plus ou moins 10%. [0038] Les nanofils comportant du métal visés dans la présente description peuvent être des nanofils d'argent, d'or, de cuivre, de nickel ou d'ITO (pour Oxyde d'Indium-Etain). Autrement dit, les nanofils comportant du métal peuvent être tels que ledit métal est choisi parmi : l'argent, l'or, le cuivre, le nickel et l'ITO. 10 Seuls, ils présentent un travail de sortie compris entre 4,3 eV et 4,6 eV, ce qui est insuffisant pour garantir le bon fonctionnement du photodétecteur du point de vue électrique. En effet, du côté de l'anode là où on va chercher à collecter les trous, il faut préférentiellement un travail de sortie dont le minimum est de 5,1eV, et du côté de la cathode, là où on va chercher à collecter les électrons il faut un 15 travail de sortie d'au maximum 4,2 eV, ceci étant notamment vrai pour tout type de couche active cité dans la présente description. Autrement dit, la couche active 2 est préférentiellement configurée de sorte que le travail de sortie de l'anode à lui associer soit supérieur ou égal à 5,1eV et que le travail de sortie de la cathode à lui associer soit d'au maximum 4,2eV pour obtenir un bon 20 rendement de collecte des porteurs de charge du premier type et du deuxième type. La figure 3 illustre un diagramme de bande idéal de la structure d'une photodiode composée d'une cathode, du donneur d'électrons, de l'accepteur d'électrons et de l'anode dans lequel la couche active comporte le donneur d'électrons formé par un polymère et l'accepteur d'électrons formé par un 25 fullerène. Sur cette figure 3, le travail de sortie de la cathode et de l'anode est défini comme la différence d'énergie entre le niveau de Fermi du contact (anode ou cathode) et le niveau du vide Eo, tA pour l'anode et et pour la cathode. L'affinité électronique du polymère et du fullerène est définie comme la différence d'énergie entre la LUMO et le niveau du vide tandis que leur énergie 30 d'ionisation est définie comme la différence d'énergie entre la HOMO et le niveau du vide. Sur cette figure 3, xA représente la différence d'énergie entre la LUMO de l'accepteur d'électrons et le niveau du vide, xD représente la différence d'énergie entre la LUMO du donneur d'électrons et le niveau du vide, EID 3 0602 03 11 représente l'énergie d'ionisation du donneur d'électrons, et EIA représente l'énergie d'ionisation de l'accepteur d'électrons. C'est de ce diagramme qu'il résulte que la couche de collecte des électrons doit préférentiellement présenter un travail de sortie inférieur ou égal à 4,2eV et que la couche de collecte des 5 trous doit préférentiellement présenter un travail de sortie supérieur ou égal à 5,1eV, ceci étant valable pour les couches actives citées dans la présente description. [0039] En choisissant convenablement, notamment les molécules utilisées pour former les monocouches auto-assemblées fonctionnalisant les nanofils, il est 10 possible d'ajuster de manière fine le travail de sortie des nanofils et plus globalement de la couche de collecte 9 de porteurs de charge du premier type. [0040] Dans un premier cas, les porteurs de charge du premier type sont des trous 3 et les monocouches auto-assemblées appartenant à la couche de collecte 9 de porteurs de charge du premier type comportent, c'est-à-dire 15 notamment comportent chacune, du 2H-perfluorooctanethiol (aussi connu sous la dénomination PFOT), ou du Pentafluorobenzenethiol (aussi connu sous la dénomination PFBT), ou du 1H,1H,2H,2H-per-fluorodecanethiol (aussi connu sous la dénomination PFDT). Le PFOT, le PFDT, et le PFBT peuvent être généralisés, le cas échéant, à la famille thiol (R-SH) et à la famille dithiol (HS-R- 20 SH). Les nanofils 11 de la couche de collecte 9 de porteurs de charge du premier type peuvent être tels que décrits précédemment. Pour des nanofils en argent, les monocouches auto-assemblées comportent du, ou sont préférentiellement réalisées en, Pentafluorobenzenethiol de formule C6HF5S. On comprend alors que la couche de collecte 9 de porteurs de charge du premier 25 type peut remplacer le PEDOT:PSS communément utilisé dans l'art antérieur, et tout particulièrement dans le cadre d'une architecture inverse où cette couche de collecte 9 de porteurs de charge du premier type est destinée à être formée, notamment par dépôt, sur la couche active 2 tout en évitant de la dégrader comme le ferait du PEDOT:PSS. Pour cela, il est utilisé lors de la formation de la 30 couche de collecte 9 un solvant compatible avec la couche active 2 (en particulier lorsque cette dernière est en, ou comporte du P3HT-PCBM), un tel solvant pouvant être de l'éthanol, de l'isopropanol, du méthoxyéthanol, du méthanol, de l'éthylène glycol, du cyclopentanone, ou du gamma-butyrolactone. 3060203 12 En outre, cette couche de collecte 9 de porteurs de charge du premier type est aussi avantageuse dans le sens où elle n'est pas aussi sensible à l'humidité que le PEDOT:PSS, évitant ainsi la formation d'un acide. [0041] Dans un deuxième cas, les porteurs de charge du premier type sont des 5 électrons et les monocouches auto-assemblées de la couche de collecte 9 de porteurs de charge du premier type comportent, c'est à dire notamment comportent chacune, du 2MethylThiophenol (aussi connu sous la dénomination 2MTP) ou du 4MethylThiophenol (aussi connu sous la dénomination 4MTP). Ce deuxième cas permet une alternative au ZnO ou TiOx utilisés dans l'art 10 antérieur. Ceci est avantageux notamment dans le cadre du remplacement du ZnO qui n'est pas stable car présentant une photoconduction et un travail de sortie fonction de l'éclairement qui perturbe la reproductibilité des photodétecteurs. Les nanofils 11 peuvent être en l'un des métaux visés précédemment. Par exemple, pour des nanofils en argent, leur travail de sortie 15 est typiquement compris entre 4,6 eV et 4,7eV, en greffant du 4MTP sur les nanofils en argent, il est possible de former une couche de collecte d'électrons présentant un travail de sortie de l'ordre de 4eV, et en greffant du 2MTP sur les nanofils en argent, il est possible de former une couche de collecte 9 d'électrons présentant un travail de sortie de l'ordre de 3,8eV. 20 [0042] Préférentiellement, dans les premier et deuxième cas, la couche de collecte 9 est réalisée de sorte que la couche de transport 10 ne soit pas en contact avec la couche active 2 car si ce n'est pas le cas, le contact entre la couche de transport 10 et la couche active 2 peut poser des problèmes de transparence et vis à vis du travail de sortie. En ce sens, la couche de collecte 9 25 peut recouvrir la couche de transport 10 si elle est formée postérieurement à la couche de transport 10. [0043] De manière générale lorsque la couche de transport 10 est présente - sa présence n'étant pas nécessaire - elle est choisie pour être compatible avec la couche de collecte 9. Selon un exemple, dans le cadre du transport de trous la 30 couche de transport 10 peut être en or, en palladium ou en platine, et son épaisseur peut être comprise entre 5nm et 10nm. Selon un autre exemple, dans le cadre du transport d'électrons, la couche de transport 10 peut être en aluminium ou en cuivre, et son épaisseur peut être comprise entre 5nm et 10nm. 3060203 13 [0044] Dans les premier et deuxième cas, l'épaisseur de la couche de collecte 9 est préférentiellement d'au maximum 100nm de sorte à conserver une bonne transparence. [0045] Dans un troisième cas, le photodétecteur 1 peut être tel qu'il comporte 5 une couche de collecte de trous à base de nanofils comportant du métal et fonctionnalisés par des monocouches auto-assemblées et une couche de collecte d'électrons à base de nanofils comportant du métal et fonctionnalisés par des monocouches auto-assemblées. Ce troisième cas correspond notamment aux caractéristiques du premier cas associées aux caractéristiques 10 suivantes (figure 1) : la deuxième électrode 8 comporte une couche de collecte 13 de porteurs de charge du deuxième type comprenant des monocouches auto-assemblées 14, et des nanofils 15 (figure 4) comportant du métal et fonctionnalisés par lesdites monocouches auto-assemblées 14 de ladite couche de collecte 13 de porteurs de charge du deuxième type. Dans ce troisième cas, 15 les nanofils de la couche de collecte 13 fonctionnalisés par les monocouches auto-assemblées 14 peuvent l'être à la manière de ce qui a été décrit précédemment en relation avec la figure 2 : autrement dit, la couche de collecte 13 peut comporter une pluralité de nanofils 15 enchevêtrés et chacun fonctionnalisé par au moins une monocouche auto-assemblée 14 associée. En 20 fait, pour chaque nanofil 15 fonctionnalisé avec au moins une monocouche auto-assemblée 14, on dit que la monocouche auto-assemblée 14 est greffée au métal du nanofil 15 associé. Notamment, chaque nanofil 15 est fonctionnalisé par plusieurs monocouches auto-assemblées 14 qui sont greffées audit nanofil 15. En particulier, les monocouches auto-assemblées 14 de la couche de 25 couche de collecte 13 de porteurs de charge du deuxième type fonctionnalisent les nanofils 15 de ladite couche de collecte 13 des porteurs de charge du deuxième type de sorte à modifier le travail de sortie du matériau formant lesdits nanofils 15 (c'est à dire modifier le travail de sortie du matériau que comporte lesdits nanofils ou encore modifier le travail de sortie des nanofils), ce matériau 30 comportant au moins le métal visé précédemment. La couche de collecte 13 de porteurs de charge du deuxième type est préférentiellement en contact avec la couche active 2. Ici, préférentiellement les porteurs de charge du deuxième type sont des électrons et les monocouches auto-assemblées de la couche de 3060203 14 collecte 13 de porteurs de charge du deuxième type comportent, c'est à dire notamment comportent chacune, du 2MethylThiophenol ou du 4MethylThiophenol. Dans ce troisième cas, les épaisseurs des couches formant la deuxième électrode peuvent être les mêmes que celles visées pour la 5 première électrode. Par ailleurs, les nanofils comportant du métal peuvent être tels que décrits précédemment. La deuxième électrode 8 peut aussi comporter une couche de transport 17 de porteurs de charge du deuxième type. La présence de cette couche de transport 17 de porteurs de charge du deuxième type n'est pas nécessaire, elle peut donc être supprimée si besoin par exemple 10 pour limiter les coûts ou éviter certains problèmes de compatibilité entre matériaux. De manière générale, lorsque la couche de transport 17 de la deuxième électrode est présente, elle est choisie pour être compatible avec la couche de collecte 13. Selon un exemple, dans le cadre du transport de trous la couche de transport 17 peut être en or, en palladium ou en platine, et son 15 épaisseur peut être comprise entre 5nm et 10nm. Selon un autre exemple, dans le cadre du transport d'électrons, la couche de transport 17 peut être en aluminium ou en cuivre, et son épaisseur peut être comprise entre 5nm et 10nm. Pour les mêmes raisons que ci-dessus, préférentiellement, la couche de collecte 13 est réalisée de sorte que la couche de transport 17 ne soit pas en contact 20 avec la couche active 2. [0046] Concernant la couche de collecte 9 de porteurs de charge du premier type et/ou le cas échéant la couche de collecte 13 de porteurs de charge du deuxième type ces dernières peuvent être formées de différentes manières. [0047] Selon un mode de réalisation, la couche de collecte 9 de porteurs de 25 charge du premier type et/ou le cas échéant la couche de collecte 13 de porteurs de charge du deuxième type comportent seulement des nanofils comportant du métal et fonctionnalisés par des monocouches auto-assemblées correspondantes. Ici, la couche de collecte 9 et/ou la couche de collecte 13 sont préférentiellement directement en contact avec la couche active 2. Bien que ce 30 mode de réalisation soit préféré, il peut engendrer des problèmes d'adhérence de la couche de collecte à la couche active. [0048] Selon un autre mode de réalisation, la couche de collecte 9 et/ou la couche de collecte 13 peuvent comporter un matériau additionnel (référencé 16a 3060203 15 pour la couche de collecte 9 à la figure 2 et référencé 16b pour la couche de collecte 13 de la figure 4) permettant de lier les nanofils fonctionnalisés entre eux, notamment par enrobage. Ainsi, De manière applicable aux premier, deuxième ou troisième cas, la couche de collecte 9 de porteurs de charge du 5 premier type et/ou le cas échéant la couche de collecte 13 de porteurs de charge du deuxième type peuvent comporter du PVDF-TrFe 16a, 16b (figures 2 et 4) qui est le sigle de copolymere poly(vinylidene fluoride-trifluoroethylene), il s'agit en fait un copolymère. Dans les premier, deuxième ou troisième cas ce copolymère enrobe les nanofils fonctionnalisés. Ce copolymère est particulièrement adapté 10 pour l'enrobage des nanofils fonctionnalisés car il permet, d'une part, un transfert de charges (électrons ou trous) de nanofils à nanofils par mécanisme capacitif et électrostatique, et, d'autre part, de conserver une transparence telle que le rayonnement électromagnétique destiné à générer des porteurs de charge dans la couche active 2 puisse traverser ladite couche de collecte 9 de porteurs de 15 charge du premier type et/ou le cas échéant la couche de collecte 13 de porteurs de charge du deuxième type. Lorsque la couche de collecte 9 de porteurs de charge du premier type est une couche de collecte d'électrons comportant les nanofils fonctionnalisés par lesdites monocouches auto-assemblées, ces nanofils fonctionnalisés peuvent être enrobés/dispersés dans du PCBM : ce 20 matériau est tout particulièrement adapté car il est porteur de charges négatives. Le cas échéant, lorsque la couche de collecte 13 de porteurs de charge du deuxième type est une couche de collecte d'électrons, les nanofils métalliques fonctionnalisés de ladite couche de collecte 13 de porteurs de charge du deuxième type peuvent être enrobés/dispersés dans du PCBM. Lorsque la 25 couche de collecte 9 de porteurs de charge du premier type est une couche de collecte de trous comportant les nanofils fonctionnalisés par lesdites monocouches auto-assemblées, ces nanofils fonctionnalisés peuvent être enrobés/dispersés dans du P3HT : ce matériau est tout particulièrement adapté car il est porteur de charges positives. Le cas échéant, lorsque la couche de 30 collecte 13 de porteurs de charge du deuxième type est une couche de collecte de trous, les nanofils métalliques fonctionnalisés de ladite couche de collecte 13 de porteurs de charge du deuxième type peuvent être enrobés/dispersés dans du P3HT. Un avantage d'utiliser le matériau PCBM au sein de la couche de 3 0 6 0 2 0 3 16 collecte de porteurs de charge de type électrons (le cas échéant couche 9 ou 13) est que le PCBM va permettre une fonction de blocage des trous pour améliorer la fonction de collecte des électrons. Un avantage d'utiliser le matériau P3HT au sein de la couche de collecte de porteurs de charge de type trous (le cas 5 échéant couche 9 ou 13) est que le P3HT va permettre une fonction de blocage des électrons pour améliorer la fonction de collecte des trous. Préférentiellement, la couche de collecte de porteurs de charge de type électrons peut être telle qu'elle comporte une tranche en PCBM (notamment d'épaisseur comprise entre 5nm et 30nm et préférentiellement égale à 10nm) 10 dépourvue de nanofils fonctionnalisés à son interface avec la couche active 2 : ceci permettant de bloquer plus facilement les trous. Par ailleurs, la couche de collecte de porteurs de charge de type trous peut être telle qu'elle comporte une tranche en P3HT (notamment d'épaisseur comprise entre 5nm et 30nm et préférentiellement égale à 10nm) dépourvue de nanofils fonctionnalisés à son 15 interface avec la couche active 2 : ceci permettant de bloquer plus facilement les électrons. [0049] L'enrobage des nanofils fonctionnalisés, que cela soit dans le cadre de la couche de collecte 9 de porteurs de charge du premier type, ou le cas échéant dans le cadre de la couche de collecte 13 de porteurs de charge du deuxième 20 type, présente un avantage lors de la fabrication du photodétecteur dans le sens où cela permet de séparer les couches et d'éviter qu'un matériau déposé sur ladite couche de collecte concernée vienne fluer entre les nanofils fonctionnalisés. [0050] Selon une mise en oeuvre particulière applicable aux différentes 25 réalisations du photodétecteur décrit présentement, le photodétecteur peut comporter (figure 5) une couche de blocage de porteurs de charge du deuxième type 101 interposée entre la couche active 2 et la couche de collecte 9 de porteurs de charge du premier type et/ou une couche de blocage de porteurs de charge du premier type 102 interposée entre la couche de collecte 13 de 30 porteurs de charge du deuxième type et la couche active 2. Notamment, lorsque les porteurs de charge du premier type sont des trous, la couche de blocage des porteurs de charge du deuxième type est une couche de blocage d'électrons, notamment en, ou comportant du, P3HT. Notamment, lorsque les porteurs de 3060203 17 charge du deuxième type sont des électrons, la couche de blocage des porteurs de charge du deuxième type est une couche de blocage de trous, notamment en, ou comportant du, PCBM. Les couches de blocage permettent d'améliorer le fonctionnement du dispositif en évitant la collecte de mauvais porteurs de charge 5 au niveau d'une électrode donnée. Notamment, les couches de blocage évoquées ici sont transparentes au rayonnement électromagnétique 5 et présentent une épaisseur de 10nm ou plus généralement comprise entre 2nm et 30nm. [0051] De manière générale, le photodétecteur 1 peut comporter un substrat 10 sur lequel est formée une partie du photodétecteur 1. Ce substrat est typiquement transparent à l'énergie lumineuse, et peut être en verre, en polyéthylène naphtalate (PEN) ou en polyéthylène téréphtalate (PET). Le substrat peut présenter une épaisseur comprise entre 100pm et 125pm. [0052] La figure 6 illustre un exemple particulier d'un photodétecteur 1 vue en 15 coupe comprenant un substrat transparent 18 au rayonnement électromagnétique 5 sur lequel est agencé un empilement comportant la première électrode 7, formant alors une anode, munie de sa couche de transport 10 de trous s'étendant depuis le substrat 18, et munie de la couche de collecte 9 de porteurs de charge du premier type (des trous). Préférentiellement, la couche 20 de collecte 9 de trous recouvre la couche de transport de trous 10 de sorte que la couche active 2 ne vienne pas en contact avec la couche de transport 10 de trous. La couche active 2 est alors agencée sur cette première électrode 7 et peut la recouvrir, la couche de collecte 9 de porteurs de charge du premier type étant alors en contact avec cette couche active 2 qui peut s'étendre depuis le 25 substrat 18. Enfin, la deuxième électrode 8, formant une cathode 8 est agencée au moins en partie au sommet de l'empilement. Ici la cathode 8 est représentée en une seule couche mais elle pourrait être formée en plusieurs couches pour, par exemple, comporter la couche de collecte de porteurs de charge du deuxième type telle que précédemment décrite ainsi qu'une couche de transport 30 d'électrons qui préférentiellement ne serait pas en contact avec la couche active 2. Cette architecture est aussi connue sous la dénomination d'architecture directe. Dans ce type d'architecture directe, l'éclairement du photodétecteur 1 se fait par le substrat 18. 3060203 18 [0053] La figure 7 illustre un autre exemple particulier d'un photodétecteur 1 vue en coupe comprenant le substrat transparent 18 au rayonnement électromagnétique 5 sur lequel est agencé un empilement comportant la deuxième électrode 8, formant alors une cathode, munie de sa couche de 5 transport d'électrons 17 s'étendant depuis le substrat 18, et muni de la couche de collecte 13 de porteurs de charge du deuxième type (des électrons). Préférentiellement, la couche de collecte 13 d'électrons recouvre la couche de transport d'électrons 17 de sorte que la couche active 2 ne vienne pas en contact avec la couche de transport 17. La couche active 2 est alors agencée 10 sur cette deuxième électrode 8 et peut la recouvrir, la couche de collecte 13 étant alors en contact avec cette couche active 2 qui peut s'étendre depuis le substrat 18. Enfin l'anode 7 est agencée au sommet de l'empilement. Ici l'anode comporte la couche de collecte 9 de porteurs de charge du premier type (à nanofils fonctionnalisés) en contact avec la couche active 2, ainsi que la couche 15 de transport 10 de trous. Ici les couches 9 et 10 sont préférentiellement agencées de telle sorte que la couche 10 ne soit pas en contact avec la couche active 2. Cette architecture est aussi connue sous la dénomination d'architecture inverse. Dans ce type d'architecture inverse, l'éclairement du photodétecteur se fait par le substrat 18. 20 [0054] L'invention est aussi relative à un procédé de fabrication d'un photodétecteur tel que décrit. Notamment le procédé comporte (figure 8) une étape de fourniture El d'une solution comprenant un solvant et des nanofils fonctionnalisés par des monocouches auto-assemblées. Cette solution est destinée à être déposée pour former la couche de collecte 9 de porteurs de 25 charge du premier type. On comprend alors que le procédé comporte une étape de dépôt E2 de la solution, puis une étape de traitement thermique E3 de la solution déposée pour évaporer le solvant d'où il résulte l'obtention de la couche de collecte 9 de porteurs de charge telle que décrite. La température appliquée pour le traitement thermique en vue d'évaporer le solvant peut être adaptée par 30 l'homme du métier, il peut s'agit d'un recuit à 120°C par exemple pendant 10min à 30min. [0055] Le procédé peut aussi comporter une étape de formation E4 de la couche active 2, notamment par dépôt. Par ailleurs, les porteurs de charge du 3060203 19 premier type étant des trous, l'étape de dépôt E2 de la solution 2 est préférentiellement réalisée sur la couche active 2, notamment en remplacement du PEDOT :PSS de l'art antérieur, il en résulte la formation d'une couche de collecte de trous ne présentant pas les inconvénients de l'art antérieur. 5 Autrement dit, le procédé peut comporter l'étape de formation E4 de la couche active 2, de préférence comportant du P3HT et du PCBM, et la solution est déposée (notamment par sérigraphie ou par enduction) sur la couche active 2 après sa formation, ledit solvant étant choisi parmi l'éthanol, l'isopropanol, le méthoxyéthanol, le méthanol, l'éthylène glycol, le cyclopentanone, et le gamma- 10 butyrolactone, et les monocouches auto-assemblées fonctionnalisant les nanofils de ladite solution comportant, c'est à dire notamment comportant chacune, du 2H-perfluorooctanethiol, ou du 1H,1H,2H,2H-per-fluorodecanethiol, ou du Pentafluorobenzenethiol. [0056] Le procédé peut comporter une étape de préparation E5 de la solution à 15 fournir comprenant les étapes suivantes : une étape de formation E5-1 d'un mélange comprenant le solvant, des nanofils comportant du métal, un produit destiné à former des monocouches auto-assemblées à la surface des nanofils, et une étape de traitement thermique E5-2 du mélange au cours de laquelle ledit mélange est agité de telle sorte à permettre le greffage du produit sur les 20 nanofils pour former les nanofils 11 fonctionnalisés par des monocouches auto- assemblées 12. L'agitation du mélange au cours de l'étape de traitement thermique E5-2 du mélange permet aux nanofils de rester indépendants les uns des autres, en effet, il a été observé qu'en cas d'absence d'agitation du mélange, les nanofils avaient tendance à former des agrégats néfastes pour la 25 future formation de la couche de collecte de porteurs de charge associée. De préférence, pour un volume de 2m1, l'agitation est réalisée à 600rpm (ou 600 tours par minute). Dans le cas où les porteurs de charge du premier type sont des trous, le produit peut comporter du 2H-perfluorooctanethiol, ou du Pentafluorobenzenethiol, ou du 1H,1H,2H,2H-per-fluorodecanethiol (en quantité 30 adaptée pour former des monocouches auto-assemblées) et le solvant peut être choisi parmi l'éthanol, l'isopropanol, le méthoxyéthanol, le méthanol, l'éthylène glycol, le cyclopentanone, et le gamma-butyrolactone. Dans le cas où les porteurs de charge du premier type sont des électrons, le produit peut comporter 3060203 20 du 2MTP ou du 4MTP (en quantité adaptée pour former des monocouches auto-assemblées) et le solvant peut être choisi parmi l'éthanol, l'isopropanol, le méthoxyéthanol, le méthanol, l'éthylène glycol, le cyclopentanone, et le gammabutyrolactone. 5 [0057] Avant de former le mélange, les nanofils peuvent subir un traitement de plasma H2, ceci permet d'enlever les traces d'oxyde à leurs surfaces pour faciliter par la suite le greffage des monocouches auto-assemblées sur lesdits nanofils. [0058] Notamment, le mélange formé est tel qu'il comporte pour un volume du 10 produit destiné à former les monocouches auto-assemblées mille volumes de solvant. Le nombre de nanofils dans le mélange sera choisi de telle sorte que la future couche de collecte réalisée reste transparente de la manière telle que décrite précédemment. De manière plus générale, on considère qu'il faut 1m1 de produit destiné à former les monocouches auto-assemblées pour 1litre de 15 solvant dans le but de réaliser une accroche des monocouches auto-assemblées sans trop de résidu non greffés aux nanofils. [0059] L'étape de traitement thermique E5-2 du mélange pour former la solution à déposer peut comprendre le maintien du mélange à 120°C pendant 1 heure, notamment lorsque les nanofils sont en argent et que le produit est, ou 20 comporte, du pentafluorobenzenethiol. Préférentiellement, lorsque le produit est/comporte du pentafluorobenzenethiol le solvant utilisé est du méthanol ou de l'alcool isopropanol, bien que les autres solvants fonctionnent aussi. En particulier, la température et le temps de mélange sont aussi adaptés pour les différents métaux visés et les différentes SAM visées. 25 [0060] Par ailleurs, avant de déposer la solution, mais après l'étape de traitement thermique E5-2, il peut être rajouté dans la solution le cas échéant le copolymère évoqué ci-dessus, ou le cas échéant du PCBM ou encore du P3HT. Dans le cadre du copolymère de type PVDF-TrFe la solution est constituée par du PVDF-TrFe dans des proportions allant de 1% à 30% en poids de la solution. 30 Le copolymère est alors ajouté après l'étape de traitement thermique avant le dépôt de la solution. De préférence, dans le cadre de l'utilisation du PVDF-TrFe le solvant utilisé pour greffer les monocouches auto-assemblées aux nanofils 3060203 21 peut être du cyclopentanone ou du gamma-butyrolactone qui sont aussi des solvants du PVDF-TrFe. [0061] Il a été décrit ci-dessus comment former la couche de collecte 9 de porteurs de charge du premier type à partir d'une solution adaptée. Le même 5 principe peut s'adapter lorsque l'on souhaite former la couche de collecte de porteurs de charge du deuxième type telle que cette dernière comporte aussi des nanofils fonctionnalisés par des monocouches auto-assemblées. [0062] Le procédé décrit peut être mis en oeuvre pour former un photodétecteur, notamment une photodiode organique, selon une architecture directe ou une 10 architecture inverse à partir d'un substrat. Notamment, le substrat est transparent à l'énergie de la lumière destinée à être absorbée par la couche active. Le substrat peut être du type tel que décrit précédemment. [0063] Dans l'architecture directe, le procédé peut comporter (figure 6) une étape de fourniture d'un substrat 18 transparent au rayonnement 15 électromagnétique 5 destiné à être absorbé par la couche active 2, une étape de formation de la première électrode 7, transparente au rayonnement électromagnétique 5 destiné à être absorbé par la couche active 2, munie d'une couche de transport de trous 10 en contact avec le substrat 18 et la couche de collecte 9 de porteurs de charge du premier type. Ici, les porteurs de charge du 20 premier type sont des trous et la couche de collecte 9 est formée sur la couche de transport 10 de trous. Ensuite, le procédé peut comporter l'étape de formation de la couche active 2 alors en contact avec la couche de collecte 9 de trous. Enfin, le procédé peut comporter l'étape de formation de la deuxième électrode 8 (formant alors une cathode) sur la couche active 2 déposée préalablement. 25 [0064] Dans l'architecture inverse (figure 7) le procédé peut comporter une étape de fourniture du substrat 18 transparent au rayonnement électromagnétique 5 destiné à être absorbé par la couche active 2, une étape de formation de la deuxième électrode 8, transparente au rayonnement électromagnétique 5 destiné à être absorbée par la couche active 2. Cette 30 deuxième électrode 8 peut comporter une couche de transport 17 d'électrons en contact avec le substrat 18 et la couche de collecte 13 de porteurs de charge du deuxième type. Ici les porteurs de charge du deuxième type sont des électrons et la couche de collecte 13 est formée sur la couche de transport 17 d'électrons. 3060203 22 Ensuite, le procédé peut comporter l'étape de formation de la couche active 2 alors en contact avec la couche de collecte 13 d'électrons. Enfin, le procédé peut comporter l'étape de formation de la première électrode 7 sur la couche active 2 déposée préalablement. Cette première électrode 7 pouvant comporter la 5 couche de collecte 9 de porteurs de charge du premier type (trous) telle que décrite ci-avant et déposée directement sur la couche active 2, et enfin la première électrode 7 peut comporter une couche de transport de trous 10 déposée sur la couche de collecte 9 de porteurs de charge du premier type, et par exemple formée en argent. 10 [0065] Il a été généralisé ci-dessus deux variantes de procédé/dispositif à architecture inverse et directe. Selon un exemple particulier, notamment à architecture inverse, le photodétecteur, notamment obtenu selon le procédé décrit précédemment peut comporter un substrat transparent au rayonnement électromagnétique destiné à être absorbé par la couche active (en verre, 15 polyéthylène naphtalate (PEN) ou en polyéthylène téréphtalate (PET)), les première et deuxième électrodes ainsi que la couche active interposée entre les première et deuxième électrodes. Sur ce substrat est formée la deuxième électrode transparente au rayonnement électromagnétique destiné à être absorbé par la couche active (par exemple comprenant une couche en oxyde 20 d'indium dopé à l'étain formant la couche de transport d'électrons, et comprenant une couche de collecte d'électrons, par exemple réalisée en ZnO (oxyde de Zinc) ou PEIE (sigle de Ethoxylated Polyethylenimine) ou TiOx (oxyde de titane). La couche active est alors déposée sur la deuxième électrode. Cette couche active peut par exemple être organique et comporter un mélange nanostructuré 25 de semi-conducteurs de type p et de type n dans ses différentes variantes décrites ci-avant. La première électrode peut être ensuite déposée sur la couche active. La couche active peut être déposée par enduction dans un solvant de type mésytilène, avec une épaisseur sèche de 300nm après recuit thermique permettant l'évaporation du solvant. Cette épaisseur sèche de la couche active 30 permet d'éviter les fuites électriques, c'est-à-dire que cette épaisseur garantie une bonne isolation entre les deux électrodes du photodétecteur. Préférentiellement la couche active s'étend depuis le substrat et recouvre la deuxième électrode notamment sur ses flancs et sur sa face opposée au 3060203 23 substrat. La couche active 2 peut aussi être déposée par pulvérisation (« spray coating ») dans un solvant de type chlorobenzène, avec une épaisseur sèche de 800nm après recuit thermique permettant l'évaporation du solvant. [0066] La couche de collecte comprenant les nanofils fonctionnalisés peut être 5 déposée par sérigraphie. [0067] L'invention est aussi relative à une électrode 7, 8 pour photodétecteur comportant une couche de collecte 9, 13 de porteurs de charge pour, notamment destinée à venir en contact avec, une couche active 2 dudit photodétecteur, ladite couche de collecte 9, 13 de porteurs de charge 10 comportant des nanofils fonctionnalisés par des monocouches auto-assemblées. [0068] Dans la présente description, tout ce qui a été dit dans le cadre du procédé ou du photodétecteur peut s'appliquer à l'électrode. Par ailleurs, tout ce qui a été dit dans le cadre du procédé peut s'appliquer au photodétecteur ou inversement. 15 REVENDICATIONS1. Photodétecteur (1) comprenant une couche active (2) configurée de sorte à générer des porteurs de charge d'un premier type et d'un deuxième type (3, 4) par absorption d'un rayonnement électromagnétique (5), une première électrode (7) apte à collecter les porteurs de charge du premier type et une deuxième électrode (8) apte à collecter les porteurs de charge du deuxième type, caractérisé en ce que la première électrode (7) comporte une couche de collecte (9) de porteurs de charge du premier type comprenant : - des monocouches auto-assemblées (12), et - des nanofils (11) comportant du métal et fonctionnalisés par lesdites monocouches auto-assemblées (12) de ladite couche de collecte (9) de porteurs de charge du premier type. 2. Photodétecteur selon la revendication 1, caractérisé en ce que les monocouches auto-assemblées (12) de la couche de collecte (9) de porteurs de charge du premier type fonctionnalisent les nanofils (11) de ladite couche de collecte (9) de porteurs de charge du premier type de sorte à modifier le travail de sortie du matériau formant lesdits nanofils (11). 3. Photodétecteur selon l'une quelconque des revendications 1 à 2, caractérisé en ce que les porteurs de charge du premier type sont des trous (3), et en ce que les monocouches auto-assemblées de la couche de collecte (9) de porteurs de charge du premier type comportent du 1H,1H,2H,2H-per- fluorodecanethiol, ou du 2H-perfluorooctanethiol, ou du Pentafluorobenzenethiol. 4. Photodétecteur selon l'une quelconque des revendications précédentes, caractérisé en ce que les nanofils (11) de la couche de collecte (9) de porteurs de charge du premier type sont des nanofils d'argent, de nickel, d'or, de cuivre ou d'ITO. 3060203 25 5. Photodétecteur selon l'une quelconque des revendications précédentes, caractérisé en ce que la couche de collecte (9) de porteurs de charge du premier type comporte du PVDF-TrFe (16). 5 6. Photodétecteur selon l'une quelconque des revendications précédentes, caractérisé en ce que la deuxième électrode (8) comporte une couche de collecte (13) de porteurs de charge du deuxième type comprenant : - des monocouches auto-assemblées (14), et - des nanofils (15) comportant du métal et fonctionnalisés par lesdites 10 monocouches auto-assemblées (14) de ladite couche de collecte (13) de porteurs de charge du deuxième type. 7. Photodétecteur selon la revendication 6, caractérisé en ce que les porteurs de charge du deuxième type sont des électrons (4), et en ce que les 15 monocouches auto-assemblées (14) de la couche de collecte (13) de porteurs de charge du deuxième type comportent du 2MethylThiophenol ou du 4MethylThiophenol. 8. Photodétecteur selon l'une quelconque des revendications 6 à 7, 20 caractérisé en ce que les nanofils (15) de la couche de collecte (13) de porteurs de charge du deuxième type sont des nanofils d'argent, de nickel, d'or, de cuivre ou d'ITO. 9. Photodétecteur selon l'une quelconque des revendications 1 à 2, 25 caractérisé en ce que les porteurs de charge du premier type sont des électrons et les monocouches auto-assemblées de la couche de collecte (9) de porteurs de charge du premier type comportent du 2MethylThiophenol ou du 4MethylThiophenol. 30 10. Procédé de fabrication d'un photodétecteur (1) selon l'une quelconque des revendications 1 à 9, caractérisé en ce qu'il comporte : 3060203 26 - une étape de fourniture (El ) d'une solution comprenant un solvant et destinée à être déposée pour former la couche de collecte (9) de porteurs de charge du premier type, - une étape de dépôt (E2) de la solution, et 5 - une étape de traitement (E3) thermique de la solution déposée pour évaporer le solvant. 11. Procédé selon la revendication précédente, caractérisé en ce qu'il comporte une étape de formation (E4) de la couche active (2), de préférence 10 comportant du P3HT et du PCBM, et en ce que la solution est déposée, notamment par sérigraphie, sur la couche active (2) après sa formation, ledit solvant étant choisi parmi l'éthanol, l'isopropanol, le méthoxyéthanol, le méthanol, l'éthylène glycol, le cyclopentanone, et le gamma-butyrolactone, et les monocouches auto-assemblées fonctionnalisant les nanofils de ladite solution 15 comportant du 2H-perfluorooctanethiol, ou du 1H,1H,2 H,2 H-per- fluorodecanethiol, ou du Pentafluorobenzenethiol . 12. Procédé selon l'une quelconque des revendications 10 à 11, caractérisé en ce qu'il comporte une étape de préparation (E5) de la solution à fournir 20 comprenant les étapes suivantes : - une étape de formation (E5-1) d'un mélange comprenant le solvant, des nanofils comportant du métal, un produit destiné à former des monocouches auto-assemblées (12) à la surface des nanofils (11), - une étape de traitement thermique (E5-2) du mélange au cours de 25 laquelle ledit mélange est agité de telle sorte à permettre le greffage du produit sur les nanofils pour former les nanofils (11) fonctionnalisés par des monocouches auto-assemblées (12). 13. Electrode (7, 8) pour photodétecteur (1) comportant une couche de 30 collecte de porteurs de charge pour, notamment destinée à venir en contact avec, une couche active (2) dudit photodétecteur (1), ladite couche de collecte de porteurs de charge (9, 13) comportant des nanofils fonctionnalisés par des monocouches auto-assemblées.